(57)【要約】      （修正有）【課題】モータを駆動源として用いると、動力を伝達するための歯車やシャフトへの入力が内燃機関と比較し高回転になる傾向がある。このため、転造部品の耐久性や耐摩耗性をより向上させる製造方法を提供する。【解決手段】被膜がコーティングされた基材を転造して成形した後に、被膜を硬化する方法。被膜を溶射によりワークにコーティングする。被膜の硬化は、析出硬化やフュージング処理による硬化である。転造部品は歯車である。【選択図】図２
2020094259.tif 000002
【特許請求の範囲】
【請求項１】
被膜がコーティングされた基材を転造して成形した後に、前記被膜を硬化することを特徴とする転造部品の製造方法。
【請求項２】
請求項１に記載された転造部品の製造方法において、
前記被膜を溶射によりワークにコーティングすることを特徴とする転造部品の製造方法。
【請求項３】
請求項１又は請求項２に記載された転造部品の製造方法において、
前記被膜の硬化は析出硬化であることを特徴とする転造部品の製造方法。
【請求項４】
請求項１又は請求項２に記載された転造部品の製造方法において、
前記被膜の硬化はフュージング処理による硬化であることを特徴とする転造部品の製造方法。
【請求項５】
請求項１から請求項４のいずれか一つに記載された転造部品の製造方法において、
前記転造部品は歯車であることを特徴とする転造部品の製造方法。
【発明の詳細な説明】
【技術分野】
【０００１】
本発明は、転造部品の製造方法に関する。
【背景技術】
【０００２】
特許文献１には、転造によって歯車を成形する歯車の転造成形方法が開示されている。
【先行技術文献】
【特許文献】
【０００３】
【特許文献１】特開昭５９−８５３３７号公報
【発明の概要】
【発明が解決しようとする課題】
【０００４】
歯車以外にも、例えば、シャフトなどのスプラインなどは、転造によって成形することができる。
【０００５】
歯車やシャフト等にとって耐久性や耐摩耗性は非常に重要な要素である。転造によって成形された転造部品は、一般的に、切削によって成形された切削部品に比べて強度が高くなる。
【０００６】
近年、電気自動車、ハイブリッド自動車のシェアが増えていく電動化の動きがあり、駆動源がモータに置き換わりつつある。モータを駆動源として用いると、動力を伝達するための歯車やシャフトへの入力が内燃機関と比較し高回転になる傾向がある。このため、これらの転造によって成形された転造部品に対してさらなる耐久性や耐摩耗性の向上が求められている。
【０００７】
本発明は、このような技術的課題に鑑みてなされたもので、転造部品の耐久性や耐摩耗性をより向上させることができる転造部品の製造方法を提供することを目的とする。
【課題を解決するための手段】
【０００８】
本発明のある態様によれば、転造部品の製造方法は、被膜がコーティングされた基材を転造して成形した後に、被膜を硬化することを特徴とする。
【発明の効果】
【０００９】
この態様によれば、転造部品の耐久性や耐摩耗性をより向上できる。
【図面の簡単な説明】
【００１０】
【図１】本発明の実施形態に係る転造によって製造された歯車の外観図である。
【図２】本発明の実施形態に係る製造方法の工程を示すフローチャートである。
【図３】本発明の実施形態に係る製造方法の工程を示す図である。
【発明を実施するための形態】
【００１１】
以下、添付図面を参照しながら本発明の実施形態について説明する。
【００１２】
図１は、転造部品としての歯車１０を示している。歯車１０は、例えば、平歯車である。歯車１０は、例えば、電気自動車やハイブリッド自動車における動力伝達機構を構成する部品として用いられる。
【００１３】
図１に示す歯車１０は、複数の歯１０ａを有する。歯車１０の歯１０ａは、転造によって成形される。以下に、図２及び図３を参照しながら、歯車１０の製造方法について具体的に説明する。
【００１４】
まず、円柱の金属棒（図示せず）を軸方向に所定の長さをもって切断し、中心部分に貫通孔１０ｂをして、円板状の部材１１（ワーク）を製作する（図２のステップＳ１）。金属棒の材質は、例えば、機械構造用炭素鋼鋼材（ＳＣ鋼、ＳＣＲ鋼、ＳＣＭ鋼、ＳＮＣ鋼、ＳＮＣＭ鋼など）である。なお、金属棒の材質は、用途に合わせて適宜選択すればよく、例えば、アルミニウム合金、銅などの他の金属であってもよい。
【００１５】
次に、部材１１の外周面に被膜１３を形成する（図２のステップＳ２）。具体的には、部材１１の外周面に溶射によって被膜１３を形成する（図３（Ａ）参照）。なお、溶射の前処理として、部材１１の外表面にブラスト処理を施す。被膜１３を形成する材質は、析出硬化する材質、具体的には、マルエージング鋼、ステンレス鋼の６００番系（ＪＩＳ番号）、アルミニウム合金の２０００番系（ＪＩＳ番号）、６０００番系（ＪＩＳ番号）、７０００番系（ＪＩＳ番号）、アルミニウム合金鋳物、銅合金（コルソン系合金、クロム銅、ベリリウム銅）などである。このように、部材１１の外周面に被膜１３を形成することによって歯車１０の基材１２を得る（図３（Ｂ）参照）。なお、溶射の具体的な方法は、具体的には、フレーム溶射、アーク溶射、プラズマ溶射等である。被膜１３の膜厚は、例えば、１μｍ〜３０μｍの範囲で形成されるが、特に限定はされるものではない。
【００１６】
次に、基材１２に転造によって歯１０ａを成形する（図２のステップＳ３）。ここで、歯１０ａを整形する歯形転造装置１００について説明する。
【００１７】
歯形転造装置１００は、基材１２と同期回転しつつ基材１２の外周部に歯形ローラ２１の加工歯２２を押付けて基材１２の外周部に歯１０ａを創成する一対の歯形ローラユニット２０と、これら基材１２、歯形ローラユニット２０の作動を制御するコントローラ３０と、を備える。
【００１８】
歯形ローラユニット２０は、歯形ローラ２１がローラホルダ２３を介して基材１２の回転軸と平行な軸上で回転するよう保持され、ローラホルダ２３が基材１２の回転軸と直交方向に移動する（図３（Ｃ）参照）。
【００１９】
図３（Ｃ）は加工前の状態を示し、一対の歯形ローラ２１が共に基材１２から離れている。
【００２０】
図３（Ｄ）は加工時の状態を示している。加工時には、一対の歯形ローラ２１がローラホルダ２３を介して矢印で示すように基材１２に押し当てられながら回転する。このように、歯形ローラ２１の加工歯２２が基材１２の外周部に押し当られることで、基材１２の外周部が塑性変形して歯１０ａが成形される。
【００２１】
次に、硬化処理を行う（図２のステップＳ４参照）。具体的には、固溶化熱処理後に時効硬化（析出硬化）を行う。これにより、被膜１３が硬化されるので、歯車１０の強度が高められる。よって、歯車１０の耐久性や耐摩耗性が向上する。
【００２２】
本実施形態では、溶射によって被膜１３が形成された基材１２を転造によって成形することで歯車１０を成形する。溶射は選択材料の範囲が広いのでコーティング方法として好適である。しかしながら、溶射の際は気孔ができやすい。気孔が存在すると、歯車１０の表面の強度が劣ってしまう可能性がある。そこで、転造によって歯車１０の歯１０ａを成形することで、基材１２の外表面（被膜１３）を押しつぶされるので、被膜１３に存在する気孔を減少させることができる。これにより、被膜１３の強度を高めることができる。
【００２３】
さらに、本実施形態では、歯車１０の成形後に硬化処理を行うので、歯車１０の耐久性や耐摩耗性をより一層向上させることができる。
【００２４】
なお、上記実施形態では、転造部品として平歯車を例に説明したが、転造部品は、他の歯車（はすば歯車、傘歯車）、ラックやピニオンなどであってもよい。さらに、転造部品は、歯車に限らず、スプラインを有するシャフト、あるいは、ねじを有する部品であってもよい。これらのスプラインやねじは転造によって成形することができる。
【００２５】
また、上記実施形態では、被膜１３の硬化処理として、析出硬化を例に説明したが、これに限らず、被膜１３の硬化処理は、例えば、フュージング処理であってもよい。この場合、被膜１３を形成する材質として、自溶性合金が用いられる。自溶性合金は、Ｎｉ（ニッケル）やＣｏ（コバルト）を主成分とする合金であり、例えば、Ｎｉ−Ｃｒ−Ｂ合金（Ｎｉ−Ｃｒ−Ｂ−Ｓｉ、Ｎｉ−Ｃｒ−Ｂ−Ｃｒ−Ｓｉ、Ｎｉ−Ｃｒ−Ｂ−Ｓｉ−ＷＣなど。なお、Ｃｒはクロム、Ｂはホウ素、Ｓｉはケイ素、ＷＣはタングステンカバイド）である。
【００２６】
自溶性合金による被膜も気孔を多く含むことから、転造して歯車１０を成形した後に、フュージング処理を行うことで、上記析出硬化と同様の効果を生じさせることができる。
【００２７】
また、上記実施形態では、被膜１３を溶射によって形成していたが、被膜１３は、メッキなどによって形成してもよい。さらに、転造部品（歯車１０）は、樹脂材料で形成してもよい。
【００２８】
さらに、部材１１よりも熱伝導率の高い材料を用いて被膜１３を形成することにより熱伝導性を向上させることができる。熱伝導性が高ければ、歯車１０（部材１１）からの放熱性が高くなり、歯車１０（部材１１）に熱がこもることによるダメージを軽減することができる。具体的には、例えば、部材１１が鉄系材料の場合、鉄系材料よりも熱伝導率が高いアルミニウム合金、銅合金などを用いて被膜１３を形成すると、被膜１３の方が部材１１よりも熱伝導率が高いので、歯車１０（部材１１）からの放熱性を向上させることができる。
【００２９】
以上のように構成された本発明の実施形態の構成、作用、及び効果をまとめて説明する。
【００３０】
本実施形態の転造部品の製造方法では、被膜１３がコーティングされた基材１２（転造直前の部品）を転造して成形した後に、被膜１３を硬化する。
【００３１】
上述のように被膜１３を硬化することで耐久性や耐摩耗性を向上させることができる。また、被膜１３中に気孔が存在すると耐久性や耐摩耗性に影響が出るため、硬化前の比較的柔らかい状態のときに転造によって被膜１３を押しつぶすことで気孔を追い出すことができる。これにより、硬化後の被膜１３の耐久性や耐摩耗性をさらに向上させることができる（請求項１、５に対応する効果）。
【００３２】
さらに、被膜１３を溶射によりワーク（部材１１）にコーティングする。
【００３３】
溶射は選択材料の範囲が広いのでコーティング方法として好適である。しかしながら、溶射の際は気孔ができやすいため、溶射でコーティングされたワーク（部材１１）、つまり、基材１２を転造によって部品（歯車１０）に成形することで相乗効果を発揮することができる（請求項２に対応する効果）。
【００３４】
被膜１３の硬化は析出硬化である。
【００３５】
何ら処理を加えずとも自然硬化してしまうような材質の場合はコーティング後に短時間で転造する必要が生じる。そこで、被膜１３の硬化を析出硬化によって行うことにより、硬化のために特別な処理を要するので、硬化する前の状態を安定的に維持できる（請求項３に対応する効果）。
【００３６】
被膜１３の硬化はフュージング処理による硬化である。
【００３７】
何ら処理を加えずとも自然硬化してしまうような材質の場合はコーティング後に短時間で転造する必要が生じる。そこで、被膜１３の硬化をフュージング処理（再溶融処理）によって行うことにより、硬化のために特別な処理を要するので、硬化する前の状態を安定的に維持できる（請求項４に対応する効果）。
【００３８】
転造部品は歯車である。
【００３９】
歯車１０の歯１０ａには大きな負荷が作用するで、上記製造方法によって製造することで、より耐久性や耐摩耗性を向上させることができる（請求項５に対応する効果）。
【００４０】
以上、本発明の実施形態について説明したが、上記実施形態は本発明の適用例の一部を示したものに過ぎず、本発明の技術的範囲を上記実施形態の具体的構成に限定する趣旨ではない。
【符号の説明】
【００４１】
１０      歯車（転造部材）
１０ａ    歯
１１      部材
１２      基材
１３      被膜
２０      歯形ローラユニット
３０      コントローラ
１００    歯形転造装置
【図１】
2020094259.tif 000003
【図２】
2020094259.tif 000004
【図３】
2020094259.tif 000005